ЛИСТ ИЗ ЭЛЕКТРОМАГНИТНОЙ СТАЛИ С ОРИЕНТИРОВАННОЙ СТРУКТУРОЙ С ПОКРЫТИЕМ И СПОСОБ ЕГО ИЗГОТОВЛЕНИЯ

1. Лист из текстурированной электротехнической стали с покрытием, включающий:
лист из текстурированной электротехнической стали; и
покрытие, которое сформировано на поверхности листа из текстурированной электротехнической стали, которое содержит элементы Р, Si, Cr и O, а также, по меньшей мере, один элемент, выбранный из группы, состоящей из Mg, Al, Ni, Co, Mn, Zn, Fe, Ca и Ba, и которое включает, по меньшей мере, 5% масс. фосфатной кристаллической фазы.
2. Способ изготовления листа из текстурированной электротехнической стали с покрытием, включающий стадии:
изготовления листа из текстурированной электротехнической стали; и
получение листа из текстурированной электротехнической стали с покрытием нанесением на поверхность листа из текстурированной электротехнической стали рабочего раствора покрытия, включающего первичную соль фосфата, содержащую, по меньшей мере, один элемент, выбранный из группы, состоящей из Mg, Al, Ni, Со, Mn, Zn, Fe, Ca и Ba; коллоидный диоксид кремния; и, по меньшей мере, одно соединение хромовой кислоты, выбранное из группы, состоящей из хромового ангидрида, солей хромата и бихромата, с последующим нагревом,
в котором соблюдается условие (i) или (ii):
2
3
2
5
2
2
5
где T обозначает температуру T стального листа (единицы измерения: °C) при прокаливании, и R обозначает массовое отношение (CrO/PO) соединения хромовой кислоты (в пересчете на CrO3) к первичной соли фосфата (в пересчете на PO) в рабочем растворе покрытия.
3. Способ изготовления листа из текстурированной электротехнической стали с покрытием по п. 2, в котором стадия изготовления листа из текстурированной электротехнической стали включает горячую прокатку сляба для получения листа из текстурированной электротехнической стали, отжиг полученного горячекатаного стального листа, однократную или, по меньшей мере, двукратную холодную прокатку отожженного стального листа с промежуточным отжигом, затем после отжига первичной рекристаллизации и последующего нанесения отжигового сепаратора, проведение окончательного отжига стального листа, так чтобы получить лист из текстурированной электротехнической стали, при этом скорость нагрева в процессе нагрева от 500°C до 700°C в отжиге первичной рекристаллизации составляет 50-300°C/сек.